(57)【特許請求の範囲】
【請求項１】
メッキ液を貯留するタンク部に設けた陽極と、半導体基板の被メッキ面に接続する陰極とを備え、電解メッキ法により、上記メッキ液上に設けられた半導体基板の上記被メッキ面に電流を流して、該半導体基板にバンプ電極を形成する半導体集積回路の製造装置において、
誘導コイルと、
この誘導コイルに高周波電流を供給する高周波電源とを備え、電磁力により上記半導体基板を振動させることを特徴とする半導体集積回路の製造装置。
【請求項２】
上記誘導コイルは、上記タンク部の外側に設けられていることを特徴とする請求項１に記載の半導体集積回路の製造装置。
【請求項３】
上記誘導コイルは、上記のタンク部側とは逆側の上記半導体基板面から所定間隔離して設けられていることを特徴とする請求項１または２に記載の半導体集積回路の製造装置。
【請求項４】
上記誘導コイルは、上記半導体基板の大きさよりも小さく、かつ、複数設けられていることを特徴とする請求項１〜３のいずれか１項に記載の半導体集積回路の製造装置。
【請求項５】
上記高周波電源は、供給する交流電流の振幅および周波数を変化できることを特徴とする請求項１〜４のいずれか１項に記載の半導体集積回路の製造装置。
【請求項６】
半導体基板の被メッキ面にメッキ液を供給し、電解メッキ法により上記被メッキ面に電流を流してバンプ電極を形成する半導体集積回路の製造方法において、
上記バンプ電極を形成する際に、誘導コイルに高周波電流を流すことによって発生する電磁力により上記半導体基板を振動させることを特徴とする半導体集積回路の製造方法。
【発明の詳細な説明】
【０００１】
【発明の属する技術分野】
本発明は、バンプ電極を有する半導体集積回路、その製造方法および製造装置に関するものである。
【０００２】
【従来の技術】
近年の電子情報産業において、携帯電話・モバイル情報端末（Personal Data Assistant ）といった分野を中心に、あらゆる分野で半導体デバイスの高密度実装化が進んでいる。
【０００３】
高密度実装を行うには、半導体素子（半導体デバイス）に形成された微細な電極パッドと、その電極パッドを実装する基板（実装基板）上に形成された配線とを電気的かつ物理的に安定した状態に接続する必要がある。このような接続を行う方法の一つとして、電極パッド部に形成した金（Ａｕ）のバンプ電極を利用する方法が知られている。そして、このバンプ電極を有する半導体集積回路を実装基板に実装する際、その接続強度や信頼性確保のために、バンプ電極の高さを均一にすることが必要不可欠である。
【０００４】
通常、半導体デバイス上の上記のバンプ電極はメッキ法によって形成される。このメッキ法には大きく分けて、「無電解メッキ法」と「電解メッキ法」の２つの方法がある。
【０００５】
まず、無電解メッキ法は、還元剤の働きで、メッキ液中の金属イオンに電流を流すことなく、被メッキ物である下地金属にメッキ金属を堆積させる方法である。この方法では、電流を用いないため、電源（メッキ電源）などの設備は不要という利点がある。しかし、下地金属とメッキ液との組み合わせに制限があり、またメッキの成長速度が遅い。そのため、半導体デバイスのバンプ電極形成に求められるような１０数μｍから数１０μｍといった厚さのメッキ層の形成には不向きな方法である。
【０００６】
一方、電解メッキ法は、下地金属を電極としてメッキ液に浸し、電流を流すことで電気化学的に（電気化学反応領域である電気化学２重層（遷移領域）でのイオンの輸送によって）メッキを行う方法である。
【０００７】
この方法だと、上述の無電解メッキ法ではメッキができない下地金属に対してもメッキができる。また、メッキの成長速度が、無電解メッキ法に比べると非常に速く、かつ、容易に数１０μｍの厚みのメッキ層を形成することができる。従って、電解メッキ法は半導体デバイスへのバンプ電極形成に適した方法である。
【０００８】
上記電解メッキ法によるバンプ電極の形成法の概要を説明する。まず、半導体デバイスが組み込まれた半導体基板（以下、ウエハと記載）に設けられた絶縁膜上に、電流を印加するためのカレントフィルム（電流の流れるフィルム）となる役割を果たす下地金属膜を被着させる。
【０００９】
次に、上記の下地金属膜上にレジストの塗布を行い、さらに、フォトリソグラフィー法によって所定の位置、つまりバンプ電極を形成させるべき位置のフォトレジスト膜を開口して下地金属膜を露出させる。そして、ウエハ表面をメッキ液に浸たし、下地金属膜と別途設けてある陽極（アノード電極）との間に電圧を印加して電流（メッキ電流）を流し、フォトレジスト膜の開口部にメッキ金属を析出させてバンプ電極を形成する。
【００１０】
ところで、ウエハ上のバンプ電極の高さをウエハ内で均一にするために、ウエハ表面へ供給されるメッキ液を攪拌することが従来行われている。その攪拌方法として、３つの方法が用いられている。
【００１１】
第１の方法として、特開平８−３１８３４号公報（公開日：１９９６年２月２日）には、陽極に対向して配置されたウエハの被メッキ面に、多孔ノズル（複数個のノズル）でメッキ液を噴流させる方法が開示されている。
【００１２】
上記の方法に用いるメッキ装置の説明図を図６に示す。同図に示すように、メッキ装置１０１は、メッキ液噴流ポンプ１０２、メッキ液供給口１０３ａ、陽極（アノード電極）１０４、陰極（カソード電極）１０５、およびタンク部１０７から構成されている。そして、このメッキ装置１０１に、図示しないトランジスタ等の半導体デバイスを複数個組み込んでいるウエハ１１１をカソード電極１０５で支持して装着する。この装着の際、ウエハ１１１のバンプ電極形成面が、メッキ液１０６を収容したタンク部１０７側に向くようにして装着する〔ウエハ装着工程〕。
【００１３】
上記のメッキ液１０６は、メッキ液噴流ポンプ１０２により、メッキ装置１０１に設けられた複数個のメッキ液供給口１０３ａから吹き上げられてメッキ装置１０１のタンク部１０７内で攪拌されながらウエハ１１１のバンプ電極形成面に到達する〔メッキ液攪拌工程〕。
【００１４】
そして、上記のアノード電極１０４と、ウエハ１１１上の下地金属膜１１２に接続されたカソード電極１０５との間に電圧を印加することにより、下地金属膜１１２にメッキ電流が流れて、メッキ液１０６のメッキ金属が析出してバンプ電極１１３が形成される〔電極形成工程〕。
【００１５】
第２の方法は、図７に示すように、タンク部１０７の内部に回転運動をする回転攪拌部１０８を設けたメッキ装置１３１を用いる方法である。この装置１３１におけるメッキ液供給口１０３ｂは、単孔のノズルで形成されている。
【００１６】
このメッキ装置１３１を用いた方法では、ウエハ装着工程・電極形成工程は、第１の方法と同様であるが、メッキ液攪拌工程が異なる。具体的には、メッキ液１０６が、メッキ装置１３１に設けられたメッキ液供給口１０３ｂから吹き上げられるとともに、回転運動を行う回転攪拌部１０８で攪拌されながらウエハ１１１のバンプ電極形成面に到達するようになっている。
【００１７】
第３の方法は、図８に示すように、タンク部１０７の内部に往復運動をする往復攪拌部１０９を設けたメッキ装置１４１を用いる方法である。この装置１４１におけるメッキ液供給口１０３ｂは、上記のメッキ液供給口１０３ｂ同様、単孔のノズルで形成されている。
【００１８】
このメッキ装置１４１を用いた方法では、ウエハ装着工程・電極形成工程は、第１・第２の方法と同様であるが、メッキ液攪拌工程が異なる。具体的には、メッキ液１０６は、メッキ装置１４１に設けられたメッキ液供給口１０３ｂから吹き上げられるとともに、矢印Ｐ方向で往復運動を行う往復攪拌部１０９で攪拌されながらウエハ１１１のバンプ電極形成面に到達するようになっている。
【００１９】
なお、図６〜図８に示される上記ウエハ１１１上には、絶縁膜１１４、電極パッド１１５、保護膜１１６、下地金属膜１１２、およびフォトレジスト膜１１７が設けられており、これらから半導体集積回路１２１が構成されている。また、白抜きの矢印は、噴流するメッキ液１０６の流れる方向を示している。
【００２０】
また、上記の電極形成工程において、バンプ電極形成面に到達しなかったメッキ液１０６およびバンプ電極１１３とならなかったメッキ液１０６は、ウエハ１１１の周辺よりタンク部１０７の外側へ排出されるようになっている。
【００２１】
【発明が解決しようとする課題】
しかしながら、第１の方法では、メッキ液噴流ポンプ１０２によって吹き上げられたメッキ液１０６が、メッキ液供給口１０３ａの複数のノズルによって分岐される。そのため、各ノズルからのメッキ液１０６の流量に差が生じてしまい、バンプ電極１１３の高さを完全に均一とすることが難しい場合がある。
【００２２】
第２の方法では、メッキ液を攪拌するための回転攪拌部１０８が、回転条件によってはキャビテーションによるマイクロバブル（気泡）を発生させる。そして、この気泡がウエハ１１１上に付着すると、メッキ液１０６がバンプ電極１１３を形成すべき箇所に到達せず、バンプ電極１１３の高さを完全に均一とすることが難しい場合がある。その上、バンプ電極１１３が形成しづらい場合もある。
【００２３】
第３の方法でも、往復攪拌部１０９をタンク部１０７の内部に設けるため、気泡が発生して、第２の方法と同様の問題が生じる。
【００２４】
また、第２・第３の方法では、メッキ装置１３１・１４１のタンク部１０７に攪拌部（回転攪拌部１０８または往復攪拌部１０９）を設けるため、該メッキ装置１３１・１４１の機構（攪拌機構）が複雑になる。そのため、メッキ装置１３１・１４１のメンテナンスが面倒となる上、メッキ装置１３１・１４１自体のコスト高を招来するという問題もある。
【００２５】
本発明では上記問題点に鑑みてなされたものであり、均一な高さのバンプ電極を有する半導体集積回路、その製造方法および製造装置を提供することにある。
【００２６】
【課題を解決するための手段】
上記の課題を解決するために、本発明の半導体集積回路の製造装置は、メッキ液を貯留するタンク部に設けた陽極と、半導体基板の被メッキ面に接続する陰極とを備え、電解メッキ法により、上記メッキ液上に設けられた半導体基板の上記被メッキ面に電流を流して、該半導体基板にバンプ電極を形成する半導体集積回路の製造装置であって、上記バンプ電極を形成する際に、上記半導体基板を上下方向に振動させる基板振動手段を備えていることを特徴としている。
【００２７】
本発明の半導体集積回路の製造装置は、陽極（アノード電極）・陰極（カソード電極）を備えている。
【００２８】
そして、上記のカソード電極は、半導体基板の被メッキ面に接続するようになっており、電解メッキ法により、メッキ液（電解溶液）中の陽イオンを引き寄せるもの（陰イオンを放出するもの）である。そのため、上記の被メッキ面には、メッキ液を構成する金属イオンが金属となる反応（例えば、Ａｕ+ ＋ｅ- →Ａｕ；イオン輸送）が起き、この金属の堆積によってバンプ電極が形成できる。
【００２９】
そして、上記のイオン輸送は、電気化学２重層の位置する被メッキ面の表面からの薄い部分（数１０Å）である微小な領域（ミクロ領域）で発生する。
【００３０】
本発明の半導体集積回路の製造装置は、半導体基板を上下振動させながら、バンプ電極を形成することができる。つまり、バンプ電極が形成される箇所（バンプ形成部）を上下振動させることができる。従って、このバンプ形成部に到達するメッキ液を上記のミクロ領域において、十分に攪拌することができる。そのため、イオン輸送が、該バンプ形成部にて活発に行われ、均一な高さを有するバンプ電極を形成できる。つまり、均一な高さを有するバンプ電極を備えた半導体集積回路を製造できる。
【００３１】
また、本発明の半導体集積回路の製造装置は、従来の半導体集積回路の製造装置（従来装置）のように、複数のノズル、またはメッキ液の攪拌部を設けることなく、メッキ液を十分攪拌できる。つまり、従来装置で、不均一な高さのバンプ電極の原因となる、複数のノズルによって生じるメッキ液の流量差、およびメッキ液の攪拌部によって生じるマイクロバブルが発生しない。
【００３２】
また、半導体基板を上下振動させることにより、電気化学２重層の厚さ方向にメッキ液を攪拌できる。従って、例えば、横方向（左右方向）の振動にくらべ、効果的にイオン輸送による反応律速を防止することができる。
【００３３】
また、上記の課題を解決するために、本発明の半導体集積回路の製造装置は、メッキ液を貯留するタンク部に設けた陽極と、半導体基板の被メッキ面に接続する陰極とを備え、電解メッキ法により、上記メッキ液上に設けられた半導体基板の上記被メッキ面に電流を流して、該半導体基板にバンプ電極を形成する半導体集積回路の製造装置であって、誘導コイルと、この誘導コイルに高周波電流を供給する高周波電源とを備え、電磁力により上記半導体基板を振動させることを特徴としている。
【００３４】
上記の構成によれば、誘導コイルと高周波電源とが備わっている。そして、高周波電源から誘導コイルに電流が供給されると、該誘導コイルは磁界を発生させる。すると、この磁界と上記の被メッキ面に流れる電流とによって、電磁力が発生し、この電磁力によって、被メッキ面を含んだ半導体基板を振動させることができる。その結果、バンプ形成部に到達するメッキ液を上記のミクロ領域において、十分に攪拌することができる。そのため、イオン輸送が、該バンプ形成部にて活発に行われ、均一な高さを有するバンプ電極を形成できる。つまり、均一な高さを有するバンプ電極を備えた半導体集積回路を製造できる。
【００３５】
また、このように、電磁力を用いて、半導体基板を振動させると、その電磁力の場（電場）の振幅・周期の最適化が容易である上、該半導体基板を振動させる可動部を別個に設ける必要がないため、製造装置自体の故障・トラブルの発生を抑制できる。
【００３６】
また、誘導コイル・高周波電源という簡単な装置のみで、半導体基板を振動させることができる。なお、上記の誘導コイルは、半導体基板に対して、磁界の作用のおよぶ範囲に設けられている。
【００３７】
また、本発明の半導体集積回路の製造装置は、従来装置のように、複数のノズル、またはメッキ液の攪拌部を設けることなく、メッキ液を十分攪拌できる。つまり、従来装置で、不均一な高さのバンプ電極の原因となる、複数のノズルによって生じるメッキ液の流量差、およびメッキ液の攪拌部によって生じるマイクロバブルが発生しない。
【００３８】
また、本発明の半導体集積回路の製造装置では、上記構成に加えて、上記誘導コイルが、上記タンク部の外側に設けられていることが好ましい。
【００３９】
上記の構成によれば、タンク部の内部にメッキ液を攪拌する部材である誘導コイルを設けないようになっている。そのため、メッキ液を攪拌する機構が簡単になる。従って、本発明の半導体集積回路の製造装置自体の製造コストの増加を抑制できる。
【００４０】
その上、誘導コイルは、タンク部の内部に位置しない。そのため、誘導コイルはメッキ液と触れないため汚れない。従って、誘導コイルのメンテナンスも、軽減される。
【００４１】
また、本発明の半導体集積回路の製造装置では、上記構成に加えて、上記誘導コイルが、上記のタンク部側とは逆側の上記半導体基板面から所定間隔離して設けられていることが好ましい。
【００４２】
上記の構成によれば、電磁力によって振動する半導体基板と誘導コイルとが接触することなく、半導体基板を振動させることができる。
【００４３】
また、本発明の半導体集積回路の製造装置では、上記構成に加えて、上記誘導コイルが、上記半導体基板の大きさよりも小さく、かつ、複数設けられていることが好ましい。
【００４４】
上記の構成によれば、例えば、円形半導体基板の直径以下のサイズである誘導コイルを複数設けるようになっている。そのため、単数設けた場合に比べて、一層大きな電磁力を得ることができ、効果的に半導体基板を振動させることができる。また、上記誘導コイルのサイズが、半導体基板のサイズよりも小さいため、本発明の半導体集積回路の製造装置の小型化を図ることもできる。
【００４５】
また、本発明の半導体集積回路の製造装置では、上記構成に加えて、上記高周波電源が、供給する交流電流の振幅および周波数を変化できることが好ましい。
【００４６】
上記の構成によれば、半導体基板の振動、すなわち振動の振幅および振動周波数を変化できる。つまり、上記の交流電流の振幅・電流周波数に応じて、上記の振動が変化することになる。従って、様々な電解メッキ条件であっても、電気化学２重層が位置するミクロ領域を一層十分に振動させることができる。
【００４７】
また、上記の課題を解決するために、本発明の半導体集積回路の製造方法は、半導体基板の被メッキ面にメッキ液を供給し、電解メッキ法により上記被メッキ面にバンプ電極を形成する半導体集積回路の製造方法であって、上記バンプ電極を形成する際に、上記半導体基板を上下方向に振動させることを特徴としている。
【００４８】
電解メッキ法では、メッキ液を構成する金属イオンが金属となる反応（例えば、Ａｕ+ ＋ｅ- →Ａｕ；イオン輸送）が上記の被メッキ面で発生し、この金属が堆積してバンプ電極が形成する。
【００４９】
そして、上記のイオン輸送は、電気化学２重層の位置する被メッキ面の表面からの薄い部分（数１０Å）である微小な領域（ミクロ領域）で発生する。
【００５０】
本発明の半導体集積回路の製造方法は、半導体基板を上下振動させながら、バンプ電極を形成することができる。つまり、バンプ電極が形成される箇所（バンプ形成部）を上下振動させることができる。従って、このバンプ形成部に到達するメッキ液を上記のミクロ領域において、十分に攪拌することができる。そのため、イオン輸送が、該バンプ形成部にて活発に行われ、均一な高さを有するバンプ電極を形成できる。つまり、均一な高さを有するバンプ電極を備えた半導体集積回路を製造できる。
【００５１】
また、本発明の半導体集積回路の製造方法は、複数のノズル、またはメッキ液の攪拌部を設けた従来装置を用いずに、メッキ液を十分攪拌できる。つまり、従来の半導体集積回路の製造方法（従来方法）で、不均一な高さのバンプ電極の原因となる、複数のノズルによるメッキ液の流量差、およびメッキ液の攪拌部によるマイクロバブルが発生しない。
【００５２】
また、半導体基板を上下振動させることにより、電気化学２重層の厚さ方向にメッキ液を攪拌できる。従って、例えば、横方向（左右方向）の振動にくらべ、効果的にイオン輸送による反応律速を防止することができる。
【００５３】
また、上記の課題を解決するために、本発明の半導体集積回路の製造方法は、半導体基板の被メッキ面にメッキ液を供給し、電解メッキ法により上記被メッキ面に電流を流してバンプ電極を形成する半導体集積回路の製造方法であって、上記バンプ電極を形成する際に、誘導コイルに高周波電流を流すことによって発生する電磁力により上記半導体基板を振動させることを特徴としている。
【００５４】
上記の構成によれば、本発明の半導体集積回路の製造方法は、半導体基板を振動させながら、バンプ電極を形成することができる。つまり、バンプ電極が形成される箇所（バンプ形成部）を振動させることができる。従って、このバンプ形成部に到達するメッキ液を上記のミクロ領域において十分に攪拌させ、該バンプ形成部でイオン輸送を活発に行わせ、均一な高さを有するバンプ電極を形成できる。つまり、均一な高さを有するバンプ電極を備えた半導体集積回路を製造できる。
【００５５】
また、本発明の半導体集積回路の製造方法は、複数のノズル、またはメッキ液の攪拌部を設けた従来装置を用いずに、メッキ液を十分攪拌できる。つまり、従来方法で、不均一な高さのバンプ電極の原因となる、複数のノズルによるメッキ液の流量差、およびメッキ液の攪拌部によるマイクロバブルが発生しない。
【００５６】
また、このように、電磁力を用いて、半導体基板を振動させると、その電磁力の場（電場）の振幅・周期の最適化が容易である上、該半導体基板を振動させる可動部を別個に設ける必要がないため、製造装置自体の故障・トラブルの発生を抑制できる。
【００５７】
また、本発明の半導体集積回路の製造方法は、上記半導体基板を振動させるための電磁力を、誘導コイルに高周波電流を供給することにより生成する。
【００５８】
上記の構成によれば、誘導コイルにより発生する磁界と、上記の被メッキ面に流れる電流とによって発生する電磁力を、誘導コイル・高周波電源という簡単な装置のみで生成して、該電磁力で半導体基板を振動させることができる。
【００５９】
また、本発明の半導体集積回路は、上記の半導体集積回路の製造方法によって製造されることが好ましい。
【００６０】
上記の構成によれば、半導体集積回路は、半導体基板を振動させながら製造するため、均一な高さを有するバンプ電極を備えた半導体集積回路となる。
【００６１】
【発明の実施の形態】
本発明の一実施形態について、図１〜図５を用いて説明すれば、以下のとおりである。
【００６２】
図１は、本実施の形態にかかる半導体集積回路の製造装置（本メッキ装置）１の構成を示す説明図である。図２は、上記の本メッキ装置１によって製造される半導体集積回路２１を示す説明図である。なお、図１には、本メッキ装置１で製造される半導体集積回路２１も図示している。また、図２では、図１に示す半導体集積回路２１を、便宜上、天地を逆さにして表示している。
【００６３】
図１に示すように、本メッキ装置１は、メッキ液噴流ポンプ２、メッキ液供給口３、陽極（アノード電極）４、陰極（カソード電極）５、タンク部７、誘導コイル８（基板振動手段）、および高周波電源９（基板振動手段）から構成されている。
【００６４】
メッキ液噴流ポンプ２は、メッキ液６を上記メッキ液供給口３へと供給するものである。なお、メッキ液６は、金（Ａｕ）を含んだ電解溶液である。
【００６５】
メッキ液供給口３は、いわゆるノズルであり、供給された上記のメッキ液６をウエハ１１（後述）表面（被メッキ面）に向けて噴流するものである。
【００６６】
アノード電極４は、メッキ液６中の陰イオンを引き寄せるもの（陽イオンを放出するもの）であり、カソード電極５は、メッキ液６中の陽イオンを引き寄せるもの（陰イオンを放出するもの）である。
【００６７】
タンク部７は、メッキ液６を貯留するものである。
【００６８】
誘導コイル８は、導線をコイル状に巻いたもので、この導線に電流を流すことで磁界を発生させるものである。そして、この磁界とウエハ１１の下地金属膜１２（後述）に流れる電流とによる電磁誘導作用によって電磁力が発生する。すなわち、この誘導コイル８は、上記の電磁力を発生させて、ウエハ１１を振動させるものである。なお、この誘導コイル８は、電磁誘導作用がおよぶ範囲であれば、ウエハ１１に対して、どのような位置に設けられていても構わない。
【００６９】
高周波電源９は、上記の誘導コイル８に高周波電流を流すものである。なお、高周波電流の周波数（電流周波数）・振幅は、メッキ液６の粘度、メッキ液６中の金属イオンの種類・濃度、ウエハ１１の大きさ・質量、およびウエハ１１の下地金属膜１２とアノード電極４とメッキ液６とを含む系としてのインピーダンス等（以下、これらを電解メッキ条件とする）を勘案して決定される。
【００７０】
また、図２に示すように、半導体集積回路２１は、ウエハ１１、絶縁膜１４、電極パッド１５、保護膜１６、下地金属膜１２、フォトレジスト膜１７、およびバンプ電極１３から構成されている。
【００７１】
ウエハ１１は、例えば、シリコンを形成材料としたもので、図示しない半導体デバイスを組み込んだ半導体集積回路２１の基板となるものである。
【００７２】
絶縁膜１４は、例えば、上記ウエハ１１の表面を酸化（シリコンを酸化）させた二酸化珪素（ＳｉＯ2 ）の膜で、上記ウエハ１１上にあり、外部から絶縁するものである。
【００７３】
電極パッド１５は、ウエハ１１に組み込まれ半導体デバイスの入出力端子を含む電気的端子である。そして、この電極パッド１５は、絶縁膜１４上に、スパッタリング法でアルミニウム（Ａｌ）を約１μｍの厚さに堆積させた後、フォトリソグラフィー法およびエッチングにより所望の形状に形成されている。
【００７４】
保護膜１６は、上記の絶縁膜１４・電極パッド１５上に位置し、これらの表面を保護する膜である。そして、この保護膜１６は、ＣＶＤ法（Chemical Vapor Deposition 法）でウエハ１１（シリコン製のウエハ１１）を化学反応させて、約１μｍ程度堆積させた酸化シリコン（ＳｉＯ2 ）、または窒化シリコン（Ｓｉ3 Ｎ4 ）から形成されている。なお、後述する下地金属膜１２と電極パッド１５とを接続させるために、上記電極パッド１５上部の保護膜１６は開孔している（パッド開孔部を有している）。
【００７５】
下地金属膜１２は、電解メッキ法において電流を印加するためのカレントフィルム（電流の流れるフィルム）となるものである。そして、この下地金属膜１２は、保護膜１６・パッド開孔部上に、スパッタリング法で単一金属または複数種からなる金属（合金）を堆積させたものである。
【００７６】
フォトレジスト膜１７は、下地金属膜１２上の所望の箇所（バンプ電極１３を形成する場所；バンプ形成部１８）にバンプ電極１３を形成するためのマスクの役割を果たすものである。そして、このフォトレジスト膜１７は、下地金属膜１２上に、紫外線で感光する材料（フォトレジスト）を塗布し、上記バンプ形成部１８に該当する箇所を露光した後、現像・エッチングを行うことで形成される。つまり、フォトレジスト膜１７は、バンプ形成部１８を露出させるための開孔部（フォトレジスト開孔部）を有した膜となっている。
【００７７】
バンプ電極１３は、電極パッド１５と、半導体集積回路２１が実装される実装基板上の図示しない配線とを電気的かつ物理的に接続するための電極である。そして、このバンプ電極１３は、金（Ａｕ）を形成材料としており、電解メッキ法で形成されている。
【００７８】
上記の電解メッキ法は、電解液中に陽極・陰極を入れて通電し、電気化学反応領域である電気化学２重層（遷移領域）にイオン輸送を起こさせ、陰極に金属イオンを堆積させる方法である。
【００７９】
つまり、メッキ液６にアノード電極４・カソード電極５を入れて通電し、Ａｕ+ ＋ｅ- →Ａｕの反応を起こさせ、カソード電極５に接続した下地金属膜１２上（バンプ形成部１８上）に金（Ａｕ）を堆積させて、バンプ電極１３を形成する。
【００８０】
また、電気化学２重層でのイオン輸送が、バンプ電極１３の形成速度（メッキ形成速度）に影響するため、該バンプ電極１３の高さの均一性にも影響する。従って、上記のイオン輸送を活発にすることが好ましい。そして、この電気化学２重層は、下地金属膜１２の表面からごく薄い部分（数１０Å）に存在している。なお、上記の薄い部分は、以下ミクロ領域とする。
【００８１】
次に、本メッキ装置１を用いて半導体集積回路２１におけるバンプ電極１３の形成工程について説明する。
【００８２】
まず、ウエハ１１上に上記の絶縁膜１４、電極パッド１５、保護膜１６、下地金属膜１２、およびフォトレジスト膜１７を設けておく。特に、フォトレジスト膜１７には、フォトレジスト開孔部を設けておく。
【００８３】
そして、上記のフォトレジスト開孔部から露出する下地金属膜１２（バンプ形成部１８）を、本メッキ装置１のタンク部７に向けて、カソード電極５で支持するように取り付ける。この際、カソード電極５と下地金属膜１２とを接触（接続）するように取り付ける。
【００８４】
次に、高周波電源９が誘導コイル８に高周波電流を供給する。すると、誘導コイル８には電流による磁界が発生し、この磁界による電磁誘導作用によりウエハ１１が高周波振動を起こす。
【００８５】
そして、メッキ液噴流ポンプ２が、メッキ液供給口３を介して、メッキ液６を吹き上げる。すると、吹き上げられたメッキ液６が、ウエハ１１に設けたバンプ形成部１８に到達するようになる。なお、上記のメッキ液６がバンプ形成部１８に到達する際、ウエハ１１は、高周波振動しているため、該メッキ液６を攪拌する。
【００８６】
次に、アノード電極４とカソード電極５との間に電圧を印加する。すると、下地金属膜１２とカソード電極５とが電気的に接続されているため、該下地金属膜１２とアノード電極４との間に電圧印加されることになる。そのため、下地金属膜１２に電流（メッキ電流）が流れ、このメッキ電流が、下地金属膜１２のバンプ形成部１８に到達した上記のメッキ液６を金（Ａｕ）に変化させる。すなわち、金（Ａｕ）が堆積して、バンプ電極１３となる。
【００８７】
以上の形成工程により、バンプ電極１３が形成される。なお、バンプ電極形成面に到達しなかったメッキ液６およびバンプ電極１３とならなかったメッキ液６は、ウエハ１１周辺よりタンク部７の外側へ排出されるようになっている。
【００８８】
ここで、本メッキ装置１の特徴的な構成である誘導コイル８によって、ウエハ１１が振動する方向について図３・図４を用いて説明する。なお、図３・図４における図３（ａ）・図４（ａ）は、図１におけるウエハ１１と誘導コイル８とを側面からみた説明図であり、図３（ｂ）・図４（ｂ）は、ウエハ１１と誘導コイル８とを上方からみた説明図である。また、これらの図面中で方向を表す際、○（白抜き丸）は、紙面の下から上に向かう方向を表し、●（黒塗り丸）は、紙面の上から下に向かう方向を表している。また、矢印Ｂは磁界方向、矢印Ｉは電流方向、矢印Ｆは電磁力方向を示している。
【００８９】
図３（ａ）は、ウエハ１１に対して平行方向に誘導コイル８を配置し、この誘導コイル８に電流を流して矢印Ｂ方向の磁界を発生させた場合を示している。かかる場合、図３（ｂ）に示すように、ウエハ１１の下地金属膜（本図では不図示）中に流れる矢印Ｉ方向の電流と、上記の矢印Ｂ方向の磁界との電磁誘導作用によって、矢印Ｆ方向の電磁力が発生し、該ウエハ１１は、その矢印Ｆ方向に振動する（上下振動）。
【００９０】
図４（ａ）は、ウエハ１１に対して垂直方向に誘導コイル８を配置し、この誘導コイル８に電流を流して矢印Ｂ方向の磁界を発生させた場合を示している。かかる場合、図４（ｂ）に示すように、ウエハ１１の下地金属膜（本図では不図示）中に流れる矢印Ｉ方向の電流と、上記の矢印Ｂ方向の磁界との電磁誘導作用によって、矢印Ｆ方向の電磁力が発生し、該ウエハ１１は、その矢印Ｆ方向に振動する（左右振動）。
【００９１】
本メッキ装置１では、上記の振動方向のように、ウエハ１１を上下に振動させてもよいし、左右に振動させてもよい。また、上記の振動における周波数（振動周波数）は、特に限定するものではないが、数１０Ｈｚから数メガＨｚが好ましく、さらに好ましくは、数１０〜２０ＫＨｚ（音声領域の周波数）である。また、振動周波数は、高周波電源９が誘導コイル８に流す高周波電流の振幅・電流周波数によって変更できる。
【００９２】
また、上記の振動方向は、いわゆる「フレミングの左手の法則」によって求めることができる。
【００９３】
以上のように、本メッキ装置１は、ウエハ１１を振動させながら、バンプ電極１３を形成することができる。ところで、従来装置１０１・１３１・１４１（図６〜図８参照）では、メッキ液１０６が、マクロ的に攪拌されているため、下地金属膜１１２上におけるバンプ電極１１３が形成される箇所（バンプ形成部）、すなわち、電気化学２重層の位置するような微小な領域（ミクロ領域）で、メッキ液１０６が十分に攪拌されていない場合がある。そのため、イオン輸送が活発に行われず、バンプ電極１１３の高さが不均一となる上、バンプ電極１１３が形成しづらい場合があった。
【００９４】
しかし、本メッキ装置１は、誘導コイル８・高周波電源９という簡単な装置を設けることで、ウエハ１１自体を振動させてバンプ形成部１８を十分に振動できる。従って、バンプ形成部１８に到達するメッキ液６を十分に攪拌できる（理想的な攪拌状態にできる）。そのため、イオン輸送が、該バンプ形成部１８にて活発に行われ、均一な高さを有するバンプ電極１３を形成できる。
【００９５】
特に、本メッキ装置１は、ウエハ１１を上下振動させることができるため、電気化学２重層の厚さ方向にメッキ液６を攪拌できる。従って、例えば、横方向（左右方向）の振動にくらべ、効果的にイオン輸送による反応律速を防止することができる。
【００９６】
また、本メッキ装置１は、上記のように、電磁力を用いて、ウエハ１１を振動させることができる。このように、電磁力を用いてウエハ１１を振動させると、その電磁力の場（電場）の振幅・周期の最適化が容易である上、該ウエハ１１を振動させる可動部を別個に設ける必要がないため、本メッキ装置自体の故障・トラブルの発生を抑制できる。
【００９７】
なお、図５は、本発明のメッキ装置（本発明の装置）と従来のメッキ装置（従来の装置）とを用いてウエハ上にバンプ電極を形成した場合における、バンプ電極の高さバラツキについて、その平均値および範囲を示したグラフである。このグラフに示すように、ウエハの直径が５インチの場合、６インチの場合、８インチの場合、いずれの場合においても、本発明の装置で形成したバンプ電極は、その高さのバラツキが少なく、良好な結果を得ていることが判る。
【００９８】
また、本メッキ装置１における誘導コイル８は、電磁誘導作用が及ぶ範囲であれば、ウエハ１１に対して、どのような位置に設けられていても構わない。しかし、ウエハ１１の被メッキ面の反対面側に設け、かつ、メッキ液６に触れないようになっていることが好ましい。
【００９９】
このようにすると、本メッキ装置１は、従来装置１３１・１４１のように、タンク部１０７内に攪拌部（回転攪拌部１０８または往復攪拌部１０９）を、設けることがない。つまり、上記攪拌部１０８・１０９に対応する誘導コイル８が、タンク部７の外に設けられているため、メッキ液の攪拌部１０８・１０９によって生じるマイクロバブルを発生しないようにできる。その上、本メッキ装置１のメッキ液攪拌機構が簡単になるので、本メッキ装置１自体の製造コストの増加を抑制できる。
【０１００】
また、誘導コイル８は、メッキ液６と触れることがないので汚れない。従って、該誘導コイル８のメンテナンスも、軽減される。
【０１０１】
また、本メッキ装置１は、従来装置１０１で問題であった、複数のノズルによって生じるメッキ液の流量差も生じない。
【０１０２】
また、誘導コイル８は、図１に示すように、ウエハ１１の被メッキ面の反対面（メッキされない面）から間隔Ｌを持って設けられていることが好ましい。
【０１０３】
この間隔Ｌは、電磁力によって上下振動するウエハ１１と、誘導コイル８とが接触しない程度離れている。このようにしておくと、上記の接触を回避しながらウエハ１１を上下振動させることができる。
【０１０４】
また、誘導コイル８の形状は、ウエハ１１の直径以下であればどのような形状であっても構わない。さらに、この誘導コイル８の個数は、特に限定するものではないが複数設けることが好ましい。
【０１０５】
上記のように、ウエハ１１の直径以下のサイズの誘導コイル８を複数設けると、単数設けた場合に比べて、一層大きな電磁力を得ることになり、効果的にウエハ１１を振動させることができる。また、上記誘導コイル８のサイズが、ウエハ１１の直径以下のサイズのため、本メッキ装置１の小型化を図ることもできる。
【０１０６】
また、高周波電源９は、交流電流の周波数（電流周波数）・振幅を可変することができる。そのため、上記ウエハ１１を振動させる振動周波数を変化させることができる。従って、様々な電解メッキ条件であっても、電気化学２重層が位置するミクロ領域を一層十分に振動させることができる。
【０１０７】
なお、図５に示す結果を得た本発明の装置（本メッキ装置；図１参照）では、誘導コイル８は、直径が約５ｃｍ、高さが約２ｃｍの円筒状の絶縁物に直径２ｍｍの被覆銅線を約１００回転巻いたものである。そして、その誘導コイル８を２つ、ウエハ１１の裏面側（本メッキ装置１のタンク部７に向いていない面側）から約１ｃｍ離した位置に左右対称となるように設ける。そして、高周波電源９が、この誘導コイル８に、周波数が約１０ＫＨｚで電流値が約１００ｍＡとなるように電圧（振幅）調整した交流を印加している。
【０１０８】
また、本実施の形態においては、ウエハ１１を振動させるために、誘導コイル８による電磁誘導作用を用いた場合について説明したが、これに限定するものではなく、他にウエハ１１を振動させる作用を用いても構わない。
【０１０９】
なお、本メッキ装置１は、ウエハ１１をミクロに振動させることができることにより、電解メッキ法によるバンプ電極１３の形成において、メッキ液６を理想的な攪拌状態にすることができ、バンプ電極１３の高さの均一性を改善できるともいえる。
【０１１０】
また、本発明は、本メッキ装置１を用いることにより、タンク部７内に複雑な機構を設けることなく、下地金属膜１２の反応領域である電気化学２重層を直接攪拌することにより、均一な高さのバンプ電極１３を形成できる半導体集積回路の製造方法を提供できるともいえる。
【０１１１】
また、従来装置１３１・１４１は、タンク部１０７の内部に攪拌部（回転攪拌部１０８または往復攪拌部１０９）を設けるため、その機構が複雑になり、改造に多大な費用が発生する。そのため、この従来装置１３１・１４１を用いてバンプ電極１１３を形成すると、半導体集積回路のコストアップの要因となる。また、機構が複雑なため、この従来装置１３１・１４１のメンテナンスの労力も多大なものになるともいえる。
【０１１２】
しかし、本メッキ装置１は、タンク部７の外に攪拌である誘導コイル８を設けるため、改造の費用も少なく、またメンテナンスも容易であるともいえる。また、本メッキ装置１を用いてバンプ電極１３を形成した半導体集積回路２１のコストアップは最小限に抑えられるともいえる。
【０１１３】
また、本発明を、以下の半導体集積回路、その半導体集積回路の製造方法および半導体集積回路の製造装置として表現することもできる。
【０１１４】
半導体集積回路の製造装置は、複数個の半導体デバイスが組み込まれた半導体基板の表面全面に堆積された金属薄膜と、メッキ液を介して該半導体基板に対向する陽極電極との間に電圧を印加して、電解メッキを行う半導体集積回路の製造装置において、該半導体基板自体を振動させるために、誘導コイルを設けていてもよい。
【０１１５】
また、半導体集積回路の製造装置では、該半導体基板に対して、該誘導コイルが発生する磁界の作用がおよぶ範囲内に該誘導コイルが設けられていてもよい。
【０１１６】
また、半導体集積回路の製造装置では、該誘導コイルが該メッキ液の外部に設けられていてもよい。
【０１１７】
また、半導体集積回路の製造装置では、該誘導コイルが、該半導体基板裏面に所定間隔離して設けられていてもよい。
【０１１８】
また、半導体集積回路の製造装置では、該誘導コイルに給電する交流電流の振幅・周波数を可変とすることで該半導体基板の振動幅を電解メッキ法における電気化学２重層幅に最適化することが可能であってもよい。
【０１１９】
また、半導体集積回路の製造装置では、該半導体基板の直径以下の大きさの該誘導コイルを複数個設けていてもよい。
【０１２０】
また、半導体集積回路の製造方法は、複数個の半導体集積回路装置が組み込まれた半導体基板の表面全面に堆積された金属薄膜とメッキ液を介して該半導体基板に対向する陽極電極との間に電圧を印加する手段と、該半導体基板を振動させるために誘導コイルを設けて該誘導コイルに交流電流を流す手段とを有することを特徴とする半導体集積回路の製造装置を用いるものでもよい。
【０１２１】
また、半導体集積回路は、上記の半導体集積回路の製造方法を用いて製造したものでもよい。
【０１２２】
【発明の効果】
以上のように、本発明の半導体集積回路の製造装置は、上記の課題を解決するために、メッキ液を貯留するタンク部に設けた陽極と、半導体基板の被メッキ面に接続する陰極とを備え、電解メッキ法により、上記メッキ液上に設けられた半導体基板の上記被メッキ面に電流を流して、該半導体基板にバンプ電極を形成する半導体集積回路の製造装置であって、上記バンプ電極を形成する際に、上記半導体基板を上下方向に振動させる基板振動手段を備えている構成である。
【０１２３】
本発明の半導体集積回路の製造装置は、陽極（アノード電極）・陰極（カソード電極）を備えている。
【０１２４】
そして、上記のカソード電極は、半導体基板の被メッキ面に接続するようになっており、電解メッキ法により、メッキ液（電解溶液）中の陽イオンを引き寄せるもの（陰イオンを放出するもの）である。そのため、上記の被メッキ面には、メッキ液を構成する金属イオンが金属となる反応（イオン輸送）が起き、この金属の堆積によってバンプ電極が形成できる。
【０１２５】
そして、上記のイオン輸送は、電気化学２重層の位置する被メッキ面の表面からの薄い部分（数１０Å）である微小な領域（ミクロ領域）で発生する。
【０１２６】
本発明の半導体集積回路の製造装置は、半導体基板を上下振動させながら、バンプ電極を形成することができる。つまり、バンプ電極が形成される箇所（バンプ形成部）を上下振動させることができる。従って、このバンプ形成部に到達するメッキ液を上記のミクロ領域において、十分に攪拌することができる。そのため、イオン輸送が、該バンプ形成部にて活発に行われ、均一な高さを有するバンプ電極を形成できる。つまり、均一な高さを有するバンプ電極を備えた半導体集積回路を製造できるという効果を奏する。
【０１２７】
また、本発明の半導体集積回路の製造装置は、従来の半導体集積回路の製造装置（従来装置）のように、複数のノズル、またはメッキ液の攪拌部を設けることなく、メッキ液を十分攪拌できる。つまり、従来装置で、不均一な高さのバンプ電極の原因となる、複数のノズルによって生じるメッキ液の流量差、およびメッキ液の攪拌部によって生じるマイクロバブルをなくすことができるという効果を奏する。
【０１２８】
また、半導体基板を上下振動させることにより、電気化学２重層の厚さ方向にメッキ液を攪拌できる。従って、例えば、横方向（左右方向）の振動にくらべ、効果的にイオン輸送による反応律速を防止することができるという効果を奏する。
【０１２９】
また、上記の課題を解決するために、本発明の半導体集積回路の製造装置は、メッキ液を貯留するタンク部に設けた陽極と、半導体基板の被メッキ面に接続する陰極とを備え、電解メッキ法により、上記メッキ液上に設けられた半導体基板の上記被メッキ面に電流を流して、該半導体基板にバンプ電極を形成する半導体集積回路の製造装置であって、誘導コイルと、この誘導コイルに高周波電流を供給する高周波電源とを備え、電磁力により上記半導体基板を振動させる構成である。
【０１３０】
これによると、誘導コイルと高周波電源とが備わっている。そして、高周波電源から誘導コイルに電流が供給されると、該誘導コイルは磁界を発生させる。すると、この磁界と上記の被メッキ面に流れる電流とによって、電磁力が発生し、この電磁力によって、被メッキ面を含んだ半導体基板を振動させることができる。その結果、バンプ形成部に到達するメッキ液を上記のミクロ領域において、十分に攪拌することができる。そのため、イオン輸送が、該バンプ形成部にて活発に行われ、均一な高さを有するバンプ電極を形成できる。つまり、均一な高さを有するバンプ電極を備えた半導体集積回路を製造できるという効果を奏する。
【０１３１】
また、このように、電磁力を用いて、半導体基板を振動させると、その電磁力の場（電場）の振幅・周期の最適化が容易である上、該半導体基板を振動させる可動部を別個に設ける必要がないため、製造装置自体の故障・トラブルの発生を抑制できるという効果を奏する。
【０１３２】
また、誘導コイル・高周波電源という簡単な装置のみで、半導体基板を振動させることができるという効果を奏する。
【０１３３】
また、本発明の半導体集積回路の製造装置は、従来装置のように、複数のノズル、またはメッキ液の攪拌部を設けることなく、メッキ液を十分攪拌できる。つまり、従来装置で、不均一な高さのバンプ電極の原因となる、複数のノズルによって生じるメッキ液の流量差、およびメッキ液の攪拌部によって生じるマイクロバブルをなくすことができるという効果を奏する。
【０１３４】
また、本発明の半導体集積回路の製造装置では、上記構成に加えて、上記誘導コイルが、上記タンク部の外側に設けられていることが好ましい。
【０１３５】
これによると、タンク部の内部にメッキ液を攪拌する部材である誘導コイルを設けないようになっている。そのため、メッキ液を攪拌する機構が簡単になる。従って、本発明の半導体集積回路の製造装置自体の製造コストの増加を抑制できるという効果を奏する。
【０１３６】
その上、誘導コイルは、タンク部の内部に位置しない。そのため、誘導コイルはメッキ液と触れないため汚れない。従って、該誘導コイルのメンテナンスも、軽減されるという効果を奏する。
【０１３７】
また、本発明の半導体集積回路の製造装置では、上記構成に加えて、上記誘導コイルが、上記のタンク部側とは逆側の上記半導体基板面から所定間隔離して設けられていることが好ましい。
【０１３８】
これによると、電磁力によって振動する半導体基板と誘導コイルとが接触することなく、半導体基板を振動させることができるという効果を奏する。
【０１３９】
また、本発明の半導体集積回路の製造装置では、上記構成に加えて、上記誘導コイルが、上記半導体基板の大きさよりも小さく、かつ、複数設けられていることが好ましい。
【０１４０】
これによると、例えば、円形半導体基板の直径以下のサイズである誘導コイルを複数設けるようになっている。そのため、単数設けた場合に比べて、一層大きな電磁力を得ることができ、効果的に半導体基板を振動させることができるという効果を奏する。また、上記誘導コイルのサイズが、半導体基板のサイズよりも小さいため、本発明の半導体集積回路の製造装置の小型化できるという効果を奏する。
【０１４１】
また、本発明の半導体集積回路の製造装置では、上記構成に加えて、上記高周波電源が、供給する交流電流の振幅および周波数を変化できることが好ましい。
【０１４２】
これによると、半導体基板の振動、すなわち振動の振幅および振動周波数を変化できる。つまり、上記の交流電流の振幅・電流周波数に応じて、上記の振動が変化することになる。従って、様々な電解メッキ条件であっても、電気化学２重層が位置するミクロ領域を一層十分に振動させることができるという効果を奏する。
【０１４３】
また、本発明の半導体集積回路の製造方法は、半導体基板の被メッキ面にメッキ液を供給し、電解メッキ法により上記被メッキ面にバンプ電極を形成する半導体集積回路の製造方法であって、上記バンプ電極を形成する際に、上記半導体基板を上下方向に振動させる構成である。
【０１４４】
電解メッキ法では、メッキ液を構成する金属イオンが金属となる反応（イオン輸送）が上記の被メッキ面で発生し、この金属が堆積してバンプ電極が形成する。
【０１４５】
そして、上記のイオン輸送は、電気化学２重層の位置する被メッキ面の表面からの薄い部分（数１０Å）である微小な領域（ミクロ領域）で発生する。
【０１４６】
本発明の半導体集積回路の製造方法は、半導体基板を上下振動させながら、バンプ電極を形成することができる。つまり、バンプ電極が形成される箇所（バンプ形成部）を上下振動させることができる。
【０１４７】
従って、このバンプ形成部に到達するメッキ液を上記のミクロ領域において、十分に攪拌することができる。その結果、イオン輸送が、該バンプ形成部にて活発に行われ、均一な高さを有するバンプ電極を形成できる。つまり、均一な高さを有するバンプ電極を備えた半導体集積回路を製造できるという効果を奏する。
【０１４８】
また、本発明の半導体集積回路の製造方法は、複数のノズル、またはメッキ液の攪拌部を設けた従来装置を用いずに、メッキ液を十分攪拌できる。つまり、従来の半導体集積回路の製造方法（従来方法）で、不均一な高さのバンプ電極の原因となる、複数のノズルによるメッキ液の流量差、およびメッキ液の攪拌部により生じるマイクロバブルをなくすことができるという効果を奏する。
【０１４９】
また、半導体基板を上下振動させることにより、電気化学２重層の厚さ方向にメッキ液を攪拌できる。従って、例えば、横方向（左右方向）の振動にくらべ、効果的にイオン輸送による反応律速を防止することができるという効果を奏する。
【０１５０】
また、上記の課題を解決するために、本発明の半導体集積回路の製造方法は、半導体基板の被メッキ面にメッキ液を供給し、電解メッキ法により上記被メッキ面に電流を流してバンプ電極を形成する半導体集積回路の製造方法であって、上記バンプ電極を形成する際に、誘導コイルに高周波電流を流すことによって発生する電磁力により上記半導体基板を振動させる構成である。
【０１５１】
これによると、本発明の半導体集積回路の製造方法は、半導体基板を振動させながら、バンプ電極を形成することができる。つまり、バンプ電極が形成される箇所（バンプ形成部）を振動させることができる。従って、このバンプ形成部に到達するメッキ液を上記のミクロ領域において十分に攪拌させ、該バンプ形成部でイオン輸送を活発に行わせ、均一な高さを有するバンプ電極を形成できる。つまり、均一な高さを有するバンプ電極を備えた半導体集積回路を製造できるという効果を奏する。
【０１５２】
また、本発明の半導体集積回路の製造方法は、複数のノズル、またはメッキ液の攪拌部を設けた従来装置を用いずに、メッキ液を十分攪拌できる。つまり、従来方法で、不均一な高さのバンプ電極の原因となる、複数のノズルによるメッキ液の流量差、およびメッキ液の攪拌部により生じるマイクロバブルをなくすことができるという効果を奏する。
【０１５３】
また、このように、電磁力を用いて、半導体基板を振動させると、その電磁力の場（電場）の振幅・周期の最適化が容易である上、該半導体基板を振動させる可動部を別個に設ける必要がないため、製造装置自体の故障・トラブルの発生を抑制できるという効果を奏する。
【０１５４】
また、本発明の半導体集積回路の製造方法は、上記半導体基板を振動させるための電磁力を、誘導コイルに高周波電流を供給することにより生成する。
【０１５５】
これによると、誘導コイルにより発生する磁界と、上記の被メッキ面に流れる電流とによって発する電磁力を、誘導コイル・高周波電源という簡単な装置のみで生成して、その電磁力で半導体基板を振動させることができるという効果を奏する。
【０１５６】
また、本発明の半導体集積回路は、上記の半導体集積回路の製造方法によって製造されることが好ましい。
【０１５７】
これによると、本発明の半導体集積回路は、半導体基板を振動させながら製造するため、均一な高さを有するバンプ電極を備えた半導体集積回路となるという効果を奏する。
【図面の簡単な説明】
【図１】本発明の一実施の形態に係る半導体集積回路の製造装置を示す説明図である。
【図２】図１の半導体集積回路の製造装置によって製造される半導体集積回路を示す説明図である。
【図３】図３（ａ）は、図１における半導体集積回路のウエハと誘導コイルとを側面からみた、該ウエハの振動の一例を示す説明図であり、図３（ｂ）は、図３（ａ）のウエハ・誘導コイルを上方からみた、該ウエハの振動を示す説明図である。
【図４】図４（ａ）は、図３（ａ）の他の一例を示す説明図であり、図４（ｂ）は、図４（ａ）のウエハ・誘導コイルを上方からみた、該ウエハの振動を示す説明図である。
【図５】本発明の半導体集積回路の製造装置と、後述する図６〜図８の従来の半導体集積回路の製造装置（従来装置）とで形成したそれぞれのバンプ電極の高さバラツキを示すグラフである。
【図６】従来装置を示す説明図である。
【図７】図６の従来装置とは異なる他の従来装置を示す説明図である。
【図８】図６・図７の従来装置とは異なる他の従来装置を示す説明図である。
【符号の説明】
１    半導体集積回路の製造装置
４    アノード電極（陽極）
５    カソード電極（陰極）
６    メッキ液
７    タンク部
８    誘導コイル（基板振動手段）
９    高周波電源（基板振動手段）
１１    ウエハ（半導体基板）
１２    下地金属膜
１３    バンプ電極
１８    バンプ形成部
２１    半導体集積回路
Ｌ    間隔
Ｂ    磁界方向
Ｉ    電流方向
Ｆ    電磁力方向
【図１】
0003681670.tif 000002
【図２】
0003681670.tif 000003
【図３】
0003681670.tif 000004
【図４】
0003681670.tif 000005
【図５】
0003681670.tif 000006
【図６】
0003681670.tif 000007
【図７】
0003681670.tif 000008
【図８】
0003681670.tif 000009